(57)【要約】【課題】製造が容易で、しかも変化のある模様を多種多様かつ効率的に付与することを可能とする。【解決手段】透明又は半透明のガラス材や樹脂材等からなる被装飾材１に漆材を塗布して漆層３を形成した後に、未乾燥状態の漆層３にアルコール剤を混入させて漆材を流動化させ、その漆材を流動作用を利用して漆模様３ａ，３ｂを形成し、或いは箔層７等のヒビ割れ模様を形成することによって、漆層３の乾燥時間を大幅に低減するとともに、漆の流動漆模様、漆割れ模様及び箔割れ模様等からなる漆模様を好適に形成するようにしたものである。【選択図】図３
2010274644.tif 000002
【特許請求の範囲】
【請求項１】
被装飾材に漆材を塗布して漆層を形成する第１工程と、
前記漆層が未乾燥状態の間に当該漆層の適宜の位置にアルコール剤を混入させる第２工程と、
前記アルコール剤が混入された部位における漆材の流動作用によって流動漆模様を形成する第３工程と、
前記流動漆模様が形成された漆層の全体を乾燥させる第４工程と、
を備えていることを特徴とする漆模様製造方法。
【請求項２】
前記流動漆模様が、前記漆材の濃淡模様、又は前記漆材が流動した領域の流動縁部に形成される盛上模様からなることを特徴とする請求項１記載の漆模様製造方法。
【請求項３】
前記未乾燥の漆層に、タンパク質を含有する乾燥剤を混入させることによって前記漆層にヒビ割れ模様を形成するようにしたことを特徴とする請求項１記載の漆模様製造方法。
【請求項４】
前記乾燥剤を混入させるタイミングを適宜に調整することによって、前記ヒビ割れ模様におけるヒビ割れ大きさを調整するようにしたことを特徴とする請求項４記載の漆模様製造方法。
【請求項５】
被装飾材に漆材を塗布して漆層を形成する第１工程と、
前記漆層が未乾燥状態の間に当該漆層に、タンパク質を含有する乾燥剤を混合させるように塗布して混合漆層を形成する第２工程と、
前記混合漆層を乾燥させることによって漆割れ模様を形成する第３工程と、
を備えていることを特徴とする漆模様製造方法。
【請求項６】
被装飾材に漆材を塗布して漆層を形成する第１工程と、
前記漆層が未乾燥状態の間に当該漆層の上に金属箔を被着して箔層を形成する第２工程と、
前記箔層の上に、タンパク質を含有する乾燥剤を塗布して乾燥させることによって箔割れ模様を形成する第３工程と、
を備えていることを特徴とする漆模様製造方法。
【請求項７】
前記被装飾材が、透明体又は半透明体のガラス材又は樹脂材からなることを特徴とする請求項１又は請求項５又は請求項６のいずれかに記載の漆模様製造方法。
【請求項８】
請求項１記載の流動漆模様、又は請求項５記載の漆割れ模様、又は請求項６記載の箔割れ模様を、雰囲気の温度又は湿度を適宜に調整して形成するようにしたことを特徴とする漆模様製造方法。
【請求項９】
請求項１乃至請求項８のいずれかに記載の漆模様製造方法を使用して形成されたことを特徴とする漆模様。
【請求項１０】
請求項９記載の漆模様に、外部からの光を照射して展示することを特徴とする漆模様展示方法。
【発明の詳細な説明】
【技術分野】
【０００１】
本発明は、被装飾材に漆材を塗布して漆層に模様を形成するようにした漆模様製造方法及びそれを使用して形成された漆模様、並びに漆模様の展示方法に関する。
【背景技術】
【０００２】
器や装飾品など表面に対して伝統的に施されている漆塗りは、通常、均質で平滑な塗り面が得られるように漆材を極めて慎重に塗布する工程が行われており、そのような塗布工程が数度にわたって行われている。また、塗布する工程を終了した後の乾燥工程も、多大の時間と回数をかけて行うのが常識となっている。
【先行技術文献】
【特許文献】
【０００３】
【特許文献１】特開２００８−２５５９２９号公報
【特許文献２】特開２００２−２２５４９９号公報
【特許文献３】特開平１０−１９４７８２号公報
【発明の概要】
【発明が解決しようとする課題】
【０００４】
しかしながら、上述したように漆塗りを行うには、多大な時間を要する上に、均質で平滑な塗り面しか得られないことから、蒔絵等の加飾を行う以外には模様の変化をほとんど得ることができないという問題がある。
【０００５】
そこで本発明は、製造が容易で、しかも変化のある模様を多種多様かつ効率的に付与することが出来るようにした漆模様製造方法及びそれを使用して形成された漆模様、並びに漆模様の展示方法を提供することを目的とする。
【課題を解決するための手段】
【０００６】
上記目的を達成するため本発明では、被装飾材に漆材を塗布して漆層を形成する第１工程と、前記漆層が未乾燥状態の間に当該漆層の適宜の位置にアルコール剤を混入させる第２工程と、前記アルコール剤が混入された部位における漆材の流動作用によって流動漆模様を形成する第３工程と、前記流動漆模様が形成された漆層の全体を乾燥させる第４工程とを備えた構成が採用されている。
【０００７】
このような構成を有する本発明によれば、被装飾材に漆材を塗布した後における未乾燥状態の漆層にアルコール剤を混入させて漆材を流動化させ、その漆材の流動作用によって流動漆模様が形成されるために、漆材の流動作用に伴う漆模様が好適に形成されるとともに、漆層の乾燥前に模様の形成が行われることから作業時間が大幅に低減される。
【０００８】
また、本発明におけるアルコール剤が、エタノール成分を含むものであることが望ましい。
【０００９】
このような構成を有する本発明によれば、漆材の流動作用が良好に得られる。
【００１０】
また、本発明における流動漆模様が、前記漆材の濃淡模様、又は前記漆材が流動した領域の流動縁部に形成される盛上模様からなることが可能である。
【００１１】
このような構成を有する本発明によれば、盛上模様によって立体感のある漆模様が容易に得られる。
【００１２】
また、本発明における未乾燥の漆層に、タンパク質を含有する乾燥剤を混入させることによって前記漆層にヒビ（罅）割れ模様を形成することが可能である。このとき、本発明にかかる卵白等のタンパク質を含有する乾燥剤を混入させるタイミングを適宜に調整することによって、ヒビ割れ模様におけるヒビ割れの大きさや向き（方向）を調整することが可能である。
【００１３】
このような構成を有する本発明によれば、タンパク質と漆材とが反応を起こして、本来は均質で平滑な漆層がヒビ（罅）割れしたような立体感のある漆模様が容易に得られる。
【００１４】
また本発明では、被装飾材に漆材を塗布して漆層を形成する第１工程と、前記漆層が未乾燥状態の間に当該漆層に、タンパク質を含有する乾燥剤を混合させるように塗布して混合漆層を形成する第２工程と、前記混合漆層を乾燥させることによって漆割れ模様を形成する第３工程と、を備えた構成が採用される。
【００１５】
このような構成を有する本発明によれば、漆にタンパク質を含有する乾燥剤が混合した状態で乾燥が行われるため、大きく自然で立体感のある漆のヒビ割模様である漆割れ模様が容易に得られる。
【００１６】
さらに本発明では、被装飾材に漆材を塗布して漆層を形成する第１工程と、前記漆層が未乾燥状態の間に当該漆層の上に金属箔を被着して箔層を形成する第２工程と、前記箔層の上に、タンパク質を含有する乾燥剤を塗布して乾燥させることによって箔割れ模様を形成する第３工程と、を備えた構成が採用される。
【００１７】
このような構成を有する本発明によれば、金属箔にタンパク質を含有する乾燥剤が混合した状態で乾燥が行われるため、金属箔が大きく自然にヒビ割れした立体感のある漆の箔割れ模様が容易に得られる。
【００１８】
また、本発明における被装飾材が、透明体又は半透明体のガラス材又は樹脂材からなるように構成することが可能である。
【００１９】
このような構成を有する本発明によれば、漆材の流動作用に伴う流動漆模様、漆割れ模様及び箔割れ模様等からなる漆模様が、被装飾材を通した光線によって変化のある模様になされる。
【００２０】
さらにまた本発明では、流動漆模様又は漆割れ模様又は箔割れ模様を、雰囲気の温度又は湿度を適宜に調整して形成することが望ましい。
【００２１】
このような構成を有する本発明によれば、各漆模様の仕上り具合を多種多様なものに容易にコントロールすることが可能となる。
【００２２】
一方、本発明では、上述した漆模様製造方法を使用して形成された漆模様に外部からの光を照射して展示する構成が採用される。
【００２３】
このような構成を有する本発明によれば、上述した流動漆模様、漆割れ模様及び箔割れ模様等からなる漆模様が光によって輝きを増し、特に展示の後方から光を当てた場合には漆模様に光が良好に融合される。
【発明の効果】
【００２４】
以上述べたように本発明は、被装飾材に漆材を塗布した後における未乾燥状態の漆層にアルコール剤、金属箔、又はタンパク質を含有する乾燥剤を混入させたときの漆材に対する特有の作用によって好適な流動漆模様、漆割れ模様及び箔割れ模様等からなる漆模様を形成し、種々の漆模様を好適に形成可能とするとともに、漆層の乾燥時間を低減可能としたものであるから、製造が容易で、しかも変化のある模様を多種多様に付与することができ、漆模様の有用性を低廉かつ大幅に向上させることができる。
【図面の簡単な説明】
【００２５】
【図１】本発明の一実施形態にかかる漆模様製造方法により形成された流動漆模様の層構成を模式的に表した断面説明図である。
【図２】図１に示された流動漆模様のうちの濃淡模様又は盛上模様の構成を模式的に表した断面説明図である。
【図３】図２に示された濃淡模様又は盛上模様にヒビ（罅）模様を付けた状態を模式的に表した断面説明図である。
【図４】本発明の他の実施形態にかかる金箔等の金属箔を用いた漆模様製造方法により形成された漆の箔割れ模様の層構成を模式的に表した断面説明図である。
【図５】図４に示された実施形態にかかる漆の箔割れ模様を外方から見たときの正面説明図である。
【発明を実施するための最良の形態】
【００２６】
まず、本発明にかかる漆模様製造方法を使用して形成された漆模様は、例えば図１に示された実施形態にかかる構成になされている。すなわち、図１に示された実施形態では、漆模様が付与される被装飾材１として、透明体又は半透明体のガラス材又は樹脂材が採用されており、その被装飾材１の表面には、接着材等からなるプライマ２を介して、漆材を塗布して漆層３を形成する第１工程が施されている。
【００２７】
上述した第１工程により形成された漆層３が未乾燥状態の間に当該漆層３の適宜の位置には、例えばエタノール成分を含むアルコール剤を混入させる第２工程が施される。これによって漆層３を構成している漆材が流動化されることとなり、そのアルコール剤が混入された部位における漆材の流動作用によって流動漆模様を形成する第３工程が行われる。この漆材を流動化させるアルコールは、揮発性が高いことから塗膜への影響が極めて少ない。
【００２８】
このような第３工程によって、漆材の濃淡模様、又は漆材が流動した領域の流動縁部に形成される盛上模様からなる流動漆模様が形成されることとなる。例えば、この第３工程を例えば３回行うと、図２に示されているような３段階の盛上模様３ａを有する濃淡模様が流動漆模様として形成される。この流動漆模様の仕上り具合は、雰囲気の温度又は湿度を適宜に調整することによって、多種多様なものに容易にコントロールすることが可能となる。
【００２９】
ここで、上述した第３工程により形成される漆材の濃淡模様又は盛上模様からなる流動漆模様を構成している未乾燥の漆層３に、卵白のようなタンパク質を含有する乾燥剤４を混入させることとすれば、タンパク質と漆材とが反応を起こして、図３に示されているように前記漆層３にヒビ割れ模様３ｂが形成される。そして、その乾燥剤を混入させるタイミングを適宜に調整することによって、前記ヒビ割れ模様３ｂにおけるヒビ割れ大きさが調整される。
【００３０】
このとき、上述した卵白等のタンパク質を含有する乾燥剤４を、所定の時間をおいて数回塗布するようにすれば、多種多様なひび割れ模様が形成される。なお、卵白等の乾燥剤４を塗布した後には、従来のような洗い作業や磨き作業は不要であり、工程時間が大幅に増大されることはない。
【００３１】
そして、上述した漆層５が形成された後の第４工程によって、上述したような流動漆模様が形成された漆層３の全体を乾燥させて全行程を完了する。
【００３２】
このような構成を有する本発明によれば、被装飾材１に漆材を塗布した後における未乾燥状態の漆層３にアルコール剤を混入させて漆材を流動化させ、その漆材の流動作用によって流動漆模様が形成されるため、漆層３の乾燥時間が大幅に低減されるとともに、漆材の流動作用に伴う流動模様が好適に形成されるようになっている。
【００３３】
また、本実施形態では、アルコール剤がエタノール成分を含むものであることから、塗膜への影響を小さくした状態で漆材の流動作用が良好に得られる。
【００３４】
さらに、本実施形態における流動漆模様が、前記漆材の濃淡模様、又は前記漆材が流動した領域の流動縁部に形成される盛上模様からなることから、盛上模様によって立体感のある漆模様が容易に得られる。
【００３５】
さらにまた、本実施形態では、未乾燥の漆層３にタンパク質を含有する乾燥剤を混入させることによって前記漆層３にヒビ（罅）割れ模様を形成し、その乾燥剤を混入させるタイミングを適宜に調整することによって、ヒビ割れ模様におけるヒビ割れ大きさを調整していることから、本来は均質で平滑な漆層がヒビ（罅）割れしたような立体感のある漆模様が容易に得られる。
【００３６】
加えて、本実施形態においては被装飾材１が、透明体又は半透明体のガラス材又は樹脂材からなるように構成されていることから、漆材の流動作用に伴う流動漆模様が、被装飾材１を通した光線によって変化のある模様になされる。
【００３７】
一方、上述した実施形態と同一構成物に対して同一の符号を付した図４に示された実施形態は、金箔等の金属箔を用いて金属箔のヒビ割れ模様である箔割れ模様を形成する方法を表している。当該実施形態においては、プライマ２の上にアクリル系の塗膜６を形成した後に漆層３を形成し、その漆層３が未乾燥状態にある間に当該漆層３の表面の適宜の位置に、金箔等からなる金属箔の箔層７を被着させる工程を有している。さらに、その箔層７の上に、卵白等のタンパク質を含有する乾燥剤４を塗布して乾燥させる工程が付加される。これらの工程によって、未乾燥状態の漆層３とともに箔層７が乾燥されることとなって、例えば図５に示されているように、箔層７を構成する金箔等に、従来より大きな自然な割れ目が形成されて箔割れ模様が形成される。
【００３８】
このような構成を有する実施形態によれば、金属箔からなる箔層７に卵白等のタンパク質を含有する乾燥剤４が混合した状態で乾燥が行われるため、金属箔を構成する金箔等に自然にヒビ割れした立体感のある漆の箔割れ模様が容易に得られる。このとき、その箔割れ模様の仕上り具合は、雰囲気の温度又は湿度を適宜に調整することによって、多種多様なものに容易にコントロールすることが可能となる。
【００３９】
また、上述した実施形態において、金箔等からなる金属箔の箔層７を形成することなくヒビ割れ模様である漆割れ模様を形成する実施形態も可能である。このような実施形態では、被装飾材１に塗布された漆材からなる漆層３が未乾燥状態の間に、タンパク質を含有する乾燥剤４を混合させるように塗布して混合漆層を形成する工程が行われ、その工程により形成された混合漆層を乾燥させることによって漆割れ模様を形成する工程が実行される。
【００４０】
このような構成を有する本実施形態によれば、漆に卵白等のタンパク質を含有する乾燥剤４が混合した状態で乾燥が行われるため、従来より大きく自然な立体感のある漆のヒビ割模様である漆割れ模様が容易に得られる。この漆割れ模様の仕上り具合も、雰囲気の温度又は湿度を適宜に調整することによって、多種多様なものに容易にコントロールすることが可能となる。
【００４１】
さらに、上述した各実施形態にかかる漆模様製造方法を使用して形成した流動漆模様、漆割れ模様及び箔割れ模様等からなる漆模様を展示するにあたっては、当該漆模様に外部からの光を照射して展示することが可能である。このような展示方法を採用しておけば、漆模様が光によって輝きを増し、装飾性が高められることとなる。特に被装飾材１が透明体又は半透明体のガラス材又は樹脂材からなる場合において展示の後方から光を当てた場合には、漆模様に光が良好に融合されて、さらに装飾性の高い漆模様が得られる。
【００４２】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００４３】
例えば、上述した実施形態では、被装飾材として透明又は半透明のガラス材や樹脂材が用いられているが、その他の多種多様な材質、例えば、木材や金属材なども同様に用いることが可能である。
【産業上の利用可能性】
【００４４】
本発明は、多種多様な被装飾材に対して広く適用することが可能である。
【符号の説明】
【００４５】
１  被装飾材（透明体又は半透明体のガラス材又は樹脂材）
２  プライマ
３  漆層
３ａ  盛上模様
３ｂ  ヒビ割れ模様
４  乾燥剤（卵白）
５  漆層
６  アクリル系塗膜
７  金属箔（金箔）
【図１】
2010274644.tif 000003
【図２】
2010274644.tif 000004
【図３】
2010274644.tif 000005
【図４】
2010274644.tif 000006
【図５】
2010274644.tif 000007